【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
少なくとも２つのウレタン結合と少なくとも１つのペンダントイミド側鎖基とを有するポリマー鎖を含むポリマーであって、各イミド基が芳香族環に化学的に結合され、該ポリマーが式（１）：
【化３３】
2016538376.tif 000001
（式中、各可変項は、それが出現するごとに独立して以下の通りである：
Ｒ１は、置換基への結合に利用可能なＱ環上の任意の位置にある置換基であり得、Ｒ１は、独立して、Ｈ、または電子吸引基、または電子供与基の１つまたはそれより多くのものによって表され得；
Ｑは、４ｎ＋２のπ電子を含有する縮合芳香族環または非縮合芳香族環であり得、ここで、ｎ＝１またはそれより大きく、Ｑは、５または６員イミド環を形成するようにイミド基に結合され得；
ｂは、独立して１または２であり、これは、Ｐｏｌのイソシアネート基と反応する１つの官能基があるのか、またはＰｏｌのイソシアネート基と反応する２つの官能基があるのかを示し；
ｂは、１または２であり、ｂが１である場合、イミド基は、末端にあり、１つの化学結合によってＰｏｌに結合されており、そしてｂが２である場合、イミド基は、２つの化学結合によってＰｏｌに結合されている側鎖であり；
ｄは、１、２または３であり；これは、１〜３個のイミド基がＲ２の異なる炭素原子でＲ２に結合されている可能性があることを意味し；
Ｒ２は、Ｃ１〜Ｃ２０ヒドロカルビレン基またはＣ１〜Ｃ２０ヒドロカルボニレン基（Ｒ２が２個より多くの炭素原子を含有する場合、該ヒドロカルビレン基または該ヒドロカルボニレン基は、直鎖状であってもよいし、または分枝していてもよい）、またはそれらの混合物であり得；Ｒ２は、酸素および／または窒素原子を含み得、この場合、Ｒ２の酸素または窒素１個ごとに少なくとも２個の炭素原子があり、これらは、Ｒ２にエーテル型結合、エステル型結合およびアミド型結合を含み；
Ｗ’は、窒素原子、酸素原子または直接結合であり；
ｗは、１またはそれより大きく；
Ｐｏｌは、少なくとも２つのウレタン結合および／または尿素結合と、ポリエーテル、ポリオレフィン、ポリエステルおよびポリアクリレートペンダント末端および／もしくは横方向側鎖または該末端および／もしくは側鎖の混合物の群から選択される少なくとも１つの溶媒可溶化鎖とを含む、ポリウレタンである）
によって表される、ポリマー。
【請求項２】
前記ポリマーが、１．９〜２．１の間の平均官能価を有するポリイソシアネートと、次の両方
ａ）ポリエーテル、ポリオレフィン、ポリエステルおよび／またはポリアクリル系の溶媒可溶化鎖であって、イソシアネートと反応性であって化学結合を形成する２つの反応性基を該溶媒可溶化鎖の１つの末端に有し、該反応性基が該溶媒可溶化鎖に沿って互いに２〜１７原子以内にある、溶媒可溶化鎖、および
ｂ）イソシアネートと反応性の基を有する少なくとも１つのイミド化合物であって、イソシアネートと反応させたときに１．５〜２．１の平均官能価を有するイミド化合物
との反応からの線状のポリウレタン主鎖を含み、該ポリウレタン主鎖が、その主鎖に結合している１つまたはそれより多くの、下記構造：
【化３４】
2016538376.tif 000002
（式中、Ｗ’、Ｒ１、Ｑ、ａ、ｂ、ｄおよびＲ２は、前に定義されている通りである）
のペンダントイミド側鎖を有する、
請求項１に記載のポリマー。
【請求項３】
前記ポリマーが、下記式：
【化３５】
2016538376.tif 000003
のイミド基を最大３０個含有する、請求項２に記載のポリマー。
【請求項４】
さらなる変性剤が、前記ポリイソシアネートの反応性イソシアネート基の最大１０モル％と反応される、請求項２または３に記載のポリマー。
【請求項５】
前記Ｑ基が、単一ベンゼン環またはナフタレン環である、前記請求項１から４のいずれかに記載のポリマー。
【請求項６】
Ｑがナフタレンである、請求項１〜５のいずれかに記載のポリマー。
【請求項７】
１ポリマーにつき平均で少なくとも１つのＲ１が、−ＳＯ３Ｈ、−Ｃｌ、−Ｂｒ、または−ＮＯ２基である、請求項１〜６のいずれかに記載のポリマー。
【請求項８】
ポリエーテル、ポリエステル、ポリオレフィンおよびポリアクリレートの前記少なくとも１つが、イソシアネート基と反応性であってその分子の１つの末端で化学結合を形成する少なくとも２つの官能基を有するが、イソシアネート基と反応性であって化学結合を形成する第二の遠位に位置する化学基を有さず、したがって、該ポリマーに１点のみで結合されているポリエーテル、ポリエステル、ポリオレフィンまたはポリアクリレートを生成し、該ポリエーテル、ポリエステル、ポリオレフィンまたはポリアクリレートの任意のさらなる末端が、鎖末端として機能する、請求項１〜７のいずれかに記載のポリマー。
【請求項９】
ａ）イソシアネート基と、１．９〜２．１の間のイソシアネート官能価の基とを有するポリイソシアネート分子であって、前記ポリウレタンの前記線状主鎖の構成ブロックとして役立ち、かつヒドロキシル基含有種と反応させたときにウレタン結合を形成するイソシアネート基の源として役立つ、該ポリイソシアネート分子を調達する工程、
ｂ）該ポリイソシアネート分子の該イソシアネート基の少なくとも１つを、ポリエーテル、ポリエステル、ポリオレフィンおよびポリアクリレートから選択される少なくとも１つの溶媒可溶化鎖であって、該溶媒可溶化鎖の１つの末端付近に２個の基を有する、少なくとも１つの溶媒可溶化鎖と反応させて、末端またはペンダント側鎖を形成する工程、
ｃ）該ポリイソシアネートの該反応性イソシアネート基の少なくとも１つを、式７〜１１：
【化３６】
2016538376.tif 000004
または
【化３７】
2016538376.tif 000005
（Ｒ１およびＲ２は、前においてヒドロカルビレン基またはヒドロカルボニレン基と定義されており、
Ｑは、前に定義されている通りであり、
Ｅは、−ＯＨ、−ＮＨ２、−Ｎ（Ｈ）−または−ＣＯ２Ｈと定義される）
のイミド基含有分子と反応させる工程
を含むプロセスによって得られる／得ることが可能である、請求項１に記載のポリマー。
【請求項１０】
前記Ｐｏｌに使用される前記ポリエーテル、ポリエステル、ポリオレフィンまたはポリアクリレートが、３００〜５０００ｇ／モルの数分子量を有する、請求項１〜９のいずれかに記載のポリマー。
【請求項１１】
前記Ｐｏｌに使用される前記ポリエーテル、ポリエステル、ポリオレフィンまたはポリアクリレートが、前記ポリマーの２０〜８０重量％を構成する、請求項１〜１０のいずれかに記載のポリマー。
【請求項１２】
前記ポリマーが、ポリウレタン主鎖に少なくとも４カ所の別々の位置で結合されている、下記式：
【化３８】
2016538376.tif 000006
を有するペンダントイミド基を少なくとも２つ有する、請求項１〜１１のいずれかに記載のポリマー。
【請求項１３】
ａ）粒子状固体と、ｂ）非極性有機媒体または極性有機媒体または水性媒体と、ｃ）前記請求項１から１２のいずれかによって表されるポリマーとを含む、組成物。
【請求項１４】
前記組成物が、ミルベース、塗料またはインクである、請求項１３に記載の組成物。
【請求項１５】
少なくとも１つのペンダントイミド基を有するポリマー鎖と、粒子状固体と、（ｉ）極性有機媒体、（ｉｉ）非極性有機媒体もしくは（ｉｉｉ）水性媒体または（ｉｖ）それらのブレンドのいずれかとを含む組成物であって、該イミド基が芳香族基または縮合芳香族基に化学的に結合されているカルボニル基を有し、該ポリマーが前記請求項１から１２のいずれかによって表される、組成物。
【請求項１６】
前記ポリマーが、１．９〜２．１の間の平均官能価を有するポリイソシアネートとイソシアネートと反応性の基を有する少なくとも１つのイミド化合物との反応からの線状のポリウレタン主鎖であって、ここで該イミド化合物が、イソシアネートと反応させたときに１．５〜２．１の平均官能価を有し、該ポリウレタン主鎖が、その主鎖に結合している少なくとも１つのペンダントイミド側鎖と、末端に結合している、ポリエーテル、ポリオレフィン、ポリエステルおよび／またはポリアクリル系の少なくとも１つの溶媒可溶化鎖とを有する、線状のポリウレタン主鎖を含み；
ここでポリエーテル、ポリオレフィン、ポリエステルおよび／またはポリアクリル系の該溶媒可溶化鎖の少なくとも５０モル％が、前記少なくとも１つの溶媒可溶化鎖の１つの末端に、イソシアネート基と反応性であって化学結合を形成する官能基を１つだけ有し、該鎖の他の末端にはイソシアネート反応性の基を有さない、
請求項１に記載のポリマー。
【請求項１７】
前記ポリマーが、下記式：
【化３９】
2016538376.tif 000007
（式中、Ｒ１、Ｑ、Ｒ２、Ｗ’、ｄ、ｂおよびａは、前に定義されている通りである）
のイミド基を最大３０個含有する、請求項１６に記載のポリマー。
【請求項１８】
さらなる変性剤が、前記ポリイソシアネートの反応性イソシアネート基の最大１０モル％と反応される、請求項１６または１７に記載のポリマー。
【請求項１９】
前記Ｑ基が、単一ベンゼン環またはナフタレン環である、前記請求項１および１６〜１８のいずれかに記載のポリマー。
【請求項２０】
Ｑがナフタレンである、前記請求項１および１６〜１９のいずれかに記載のポリマー。
【請求項２１】
１ポリマーにつき平均で少なくとも１つのＲ１が、−ＳＯ３Ｈ、−Ｃｌ、−Ｂｒ、または−ＮＯ２基である、前記請求項１および１６〜２０のいずれかに記載のポリマー。
【請求項２２】
ポリエーテル、ポリエステル、ポリオレフィンおよびポリアクリレートの少なくとも１つから選択される前記溶媒可溶化鎖の少なくとも５０モル％が、イソシアネート基と反応性であってその分子の１つの末端で化学結合を形成する１つの官能基を有するが、イソシアネート基と反応性であって化学結合を形成する第二の遠位に位置する化学基を有さず、したがって、前記ポリマーに１点のみで結合されているポリエーテル、ポリエステル、ポリオレフィンまたはポリアクリレートを生成し、該ポリエーテル、ポリエステル、ポリオレフィンまたはポリアクリレートの任意のさらなる末端が、鎖末端として機能する、前記請求項１および１６〜２１のいずれかに記載のポリマー。
【請求項２３】
ａ）イソシアネート基と、１．９〜２．１の間のイソシアネート官能価の基とを有するポリイソシアネート分子であって、前記ポリウレタンの前記線状主鎖の構成ブロックとして役立ち、かつヒドロキシル基含有種と反応させたときにウレタン結合を形成するイソシアネート基の源として役立つ、前記ポリイソシアネート分子を調達する工程、
ｂ）該ポリイソシアネート分子の該イソシアネート基の少なくとも１つを、ポリエーテル、ポリエステル、ポリオレフィンおよびポリアクリレートから選択される少なくとも１つの溶媒可溶化鎖と反応させて末端またはペンダント側鎖を形成する工程であって、該溶媒可溶化鎖の少なくとも５０モル％が、該溶媒可溶化鎖の１つの末端付近にイソシアネート基と反応性の官能基を１つだけ有する、工程、
ｃ）該ポリイソシアネートの該反応性イソシアネート基の少なくとも１つを式７〜１１：
【化４０】
2016538376.tif 000008
【化４１】
2016538376.tif 000009
または
【化４２】
2016538376.tif 000010
（式中、Ｒ１、Ｒ２およびＱは、前に定義されている通りである）
のイミド基含有分子と反応させる工程
を含むプロセスによって得られる／得ることが可能である、請求項１および１６〜２２に記載のポリマー。
【請求項２４】
前記Ｐｏｌに使用される前記ポリエーテル、ポリエステル、ポリオレフィンまたはポリアクリレートが、３００〜５０００ｇ／モルの数分子量を有する、前記請求項１および１６〜２３のいずれかに記載のポリマー。
【請求項２５】
前記Ｐｏｌに使用される前記ポリエーテル、ポリエステル、ポリオレフィンまたはポリアクリレートが、前記ポリマーの２０〜８０重量％を構成する、前記請求項１および１６〜２４のいずれかに記載のポリマー。
【請求項２６】
前記ポリマーが、ポリウレタン主鎖に少なくとも４カ所の別々の位置で結合されている、下記式：
【化４３】
2016538376.tif 000011
を有するペンダントイミド基を少なくとも２つ有する、前記請求項１および１６〜２５のいずれかに記載のポリマー。
【請求項２７】
ａ）粒子状固体と、ｂ）非極性有機媒体または極性有機媒体または水性媒体と、ｃ）前記請求項１および１６〜２６のいずれかによって表されるポリマーとを含む、組成物。
【請求項２８】
前記組成物が、ミルベース、塗料またはインクである、請求項２７に記載の組成物。
【請求項２９】
少なくとも１つのペンダントイミド基を有するポリマー鎖と、粒子状固体と、（ｉ）極性有機媒体、（ｉｉ）非極性有機媒体もしくは（ｉｉｉ）水性媒体または（ｉｖ）それらのブレンドのいずれかとを含む組成物であって、該イミド基が芳香族基または縮合芳香族基に化学的に結合されているカルボニル基を有し、該ポリマーが前記請求項１および１６〜２６のいずれかによって表される、組成物。
【手続補正２】
【補正対象書類名】明細書
【補正対象項目名】００１０
【補正方法】変更
【補正の内容】
【００１０】
発明の要旨
開示する技術は、水、極性有機媒体または非極性有機媒体に分散される様々な粒子状材料への固定増進をもたらすための、ウレタン分散剤分子に結合されている少なくとも１つのイミド基を提供するものである。イミド基のカルボニルは、Ｑによって表される単一または縮合芳香族環の炭素原子に直接化学的に結合されている。
一実施形態において、例えば、以下の項目が提供される。
（項目１）
少なくとも２つのウレタン結合と少なくとも１つ（望ましくは別の実施形態では少なくとも２、３または４つ）のペンダントイミド側鎖基とを有するポリマー鎖を含むポリマーであって、各イミド基が芳香族環（単一芳香族環または縮合芳香族環のいずれか）に化学的に結合され、該ポリマーが式（１）：
【化３３】
2016538376.tif 000012
（式中、各可変項は、それが出現するごとに独立して以下の通りである：
Ｒ１は、置換基への結合に利用可能なＱ環上の任意の位置にある置換基であり得、Ｒ１は、独立して、Ｈ、または電子吸引基（例えば、−ＮＯ２、−ＳＯ２ＮＲ’２、−Ｃ（Ｏ）Ｒ’、−ＳＯ３Ｍ、ハロ、例えば−Ｃｌもしくは−Ｂｒ、−ＮＨ２、または−ＯＲ’）、または電子供与基（例えば、炭素原子数１〜３のアルキル基、例えば−ＣＨ３）の１つまたはそれより多くのもの（通常、Ｒ１がＨ以外であり得る場合、Ｑ上のＨでない置換されている基の数は、ａによって定義され、０〜２、０〜１、０または１であり得る）によって表され得、より好ましくは、Ｒ１は、−Ｈおよび場合により−Ｃｌ、−Ｂｒ、−ＳＯ３Ｍまたは−ＮＯ２であり得；ここで、Ｍは、Ｈ、金属カチオン、ＮＲ’４＋、またはそれらの混合物であり得；各Ｒ’は、独立して、−Ｈ、通常１〜２０個または１〜１０個の炭素原子を含有する、場合により置換されているアルキルであり得、Ｒ’の置換基は、ヒドロキシルもしくはハロ（通常、ＣｌもしくはＢｒ）またはそれらの混合物であり得；
Ｑは、４ｎ＋２のπ電子を含有する縮合芳香族環または非縮合芳香族環であり得、ここで、ｎ＝１またはそれより大きく（より望ましくは、芳香族環の数であるｎは１〜３、または１〜２、または１、または２である）、Ｑは、５または６員（通常、５員）イミド環を形成するようにイミド基に結合され得；
ｂは、独立して１または２であり、これは、Ｐｏｌのイソシアネート基と反応する１つの官能基があるのか、またはＰｏｌのイソシアネート基と反応する２つの官能基があるのかを示し；
ｂは、１または２であり、ｂが１である場合、イミド基は、末端にあり、１つの化学結合によってＰｏｌに結合されており、そしてｂが２である場合、イミド基は、２つの化学結合によってＰｏｌに結合されている側鎖であり；
ｄは、１、２または３、より好ましくは１または２、および最も好ましくは１であり；これは、１〜３個のイミド基がＲ２の異なる炭素原子でＲ２に結合されている可能性があることを意味し；
Ｒ２は、Ｃ１〜Ｃ２０ヒドロカルビレン基、もしくは望ましくはＣ１〜Ｃ１２ヒドロカルビレン基、もしくはＣ１〜Ｃ６ヒドロカルビレン基、またはＣ１〜Ｃ２０ヒドロカルボニレン基、もしくはＣ１〜Ｃ１２ヒドロカルボニレン基、もしくはＣ１〜Ｃ６ヒドロカルボニレン基（Ｒ２が２個より多くの炭素原子を含有する場合、ヒドロカルビレン基またはヒドロカルボニレン基は、直鎖状であってもよいし、または分枝していてもよい）、またはそれらの混合物であり得；Ｒ２は、酸素および／または窒素原子を含み得、この場合、Ｒ２の酸素または窒素１個ごとに少なくとも２個の炭素原子があり、これらは、Ｒ２にエーテル型結合、エステル型結合およびアミド型結合を含み；
Ｗ’は、窒素原子、酸素原子または直接結合であり；
ｗは、１またはそれより大きく、より望ましくは１、２、３、４〜３０、より望ましくは１、２、３、４〜２５、および好ましくは１、２、３、４〜１０または２０であり；
Ｐｏｌは、少なくとも２つのウレタン結合および／または尿素結合と、ポリエーテル、ポリオレフィン、ポリエステルおよびポリアクリレートペンダント末端および／もしくは横方向側鎖または該末端および／もしくは側鎖の混合物の群から選択される少なくとも１つの溶媒可溶化鎖とを含む、ポリウレタンである）
によって表される、ポリマー。
（項目２）
１．９〜２．１の間の平均官能価を有するポリイソシアネートと、次の両方
ａ）ポリエーテル、ポリオレフィン、ポリエステルおよび／またはポリアクリル系の溶媒可溶化鎖であって、イソシアネートと反応性であって化学結合を形成する２つの反応性基を該溶媒可溶化鎖の１つの末端に有し、該反応性基が該溶媒可溶化鎖に沿って互いに２〜１７原子以内にある、溶媒可溶化鎖、および
ｂ）イソシアネートと反応性の基を有する少なくとも１つのイミド化合物であって、イソシアネートと反応させたときに１．５〜２．１の平均官能価を有するイミド化合物
との反応からの本質的に線状のポリウレタン主鎖を含み、該ポリウレタン主鎖が、その主鎖に結合している１つまたはそれより多くの、下記構造：
【化３４】
2016538376.tif 000013
（式中、Ｗ’、Ｒ１、Ｑ、ａ、ｂ、ｄおよびＲ２は、前に定義されている通りである）
のペンダントイミド側鎖を有し、および場合により
ｃ）該ポリイソシアネートを、イソシアネートと反応性の基を有するウレタン形成性化合物と反応させ、該ウレタン形成性化合物が１．０〜２．１の平均官能価を有する、
項目１に記載のポリマー。
（項目３）
前記ポリマーが、下記式：
【化３５】
2016538376.tif 000014
のイミド基を最大３０個含有する、項目２に記載のポリマー。
（項目４）
任意選択のさらなる変性剤が、前記ポリイソシアネートの反応性イソシアネート基の最大１０モル％、より好ましくは最大５モル％と反応される、項目２または３に記載のポリマー。
（項目５）
前記Ｑ基が、単一ベンゼン環またはナフタレン環である、前記項目１から４のいずれかに記載のポリマー。
（項目６）
Ｑがナフタレンである、前記項目のいずれかに記載のポリマー。
（項目７）
１ポリマーにつき平均で少なくとも１つのＲ１が、−ＳＯ３Ｈ、−Ｃｌ、−Ｂｒ、−ＮＯ２基である、前記項目のいずれかに記載のポリマー。
（項目８）
ポリエーテル、ポリエステル、ポリオレフィンおよびポリアクリレートの前記少なくとも１つが、イソシアネート基と反応性であってその分子の１つの末端で化学結合を形成する少なくとも２つの官能基を有するが、イソシアネート基と反応性であって化学結合を形成する第二の遠位に位置する化学基（すなわち、該ポリエーテル、ポリエステル、ポリオレフィンおよびポリアクリレート中の該第一の反応性基から主鎖の連続する１７原子を超えて位置するその分子内の化学基）を有さず、したがって、該ポリマーに１点のみで結合されているポリエーテル、ポリエステル、ポリオレフィンまたはポリアクリレートを生成し、該ポリエーテル、ポリエステル、ポリオレフィンまたはポリアクリレートの任意のさらなる末端が、鎖末端として機能する、前記項目のいずれかに記載のポリマー。
（項目９）
ａ）イソシアネート基と、１．９〜２．１の間のイソシアネート官能価の基とを有するポリイソシアネート分子であって、前記ポリウレタンの前記線状主鎖の構成ブロックとして役立ち、かつヒドロキシル基含有種と反応させたときにウレタン結合を形成するイソシアネート基の源として役立つ、該ポリイソシアネート分子を調達する工程、
ｂ）該ポリイソシアネート分子の該イソシアネート基の少なくとも１つを、ポリエーテル、ポリエステル、ポリオレフィンおよびポリアクリレートから選択される少なくとも１つの溶媒可溶化鎖であって、該溶媒可溶化鎖の１つの末端付近に約２個の基を有する、少なくとも１つの溶媒可溶化鎖と反応させて、末端またはペンダント側鎖を形成する工程、
ｃ）該ポリイソシアネートの該反応性イソシアネート基の少なくとも１つを、式７〜１１：
【化３６】
2016538376.tif 000015
または
【化３７】
2016538376.tif 000016
（Ｒ１およびＲ２は、前においてヒドロカルビレン基またはヒドロカルボニレン基と定義されており、
Ｑは、前に定義されている通りであり、
Ｅは、−ＯＨ、−ＮＨ２、−Ｎ（Ｈ）−または−ＣＯ２Ｈと定義される）
のイミド基含有分子と反応させる工程
を含むプロセスによって得られる／得ることが可能である、項目１に記載のポリマー。
（項目１０）
前記Ｐｏｌに使用される前記ポリエーテル、ポリエステル、ポリオレフィンまたはポリアクリレートが、約３００〜約５０００ｇ／モルの数分子量を有する、前記項目のいずれかに記載のポリマー。
（項目１１）
前記Ｐｏｌに使用される前記ポリエーテル、ポリエステル、ポリオレフィンまたはポリアクリレートが、前記ポリマーの約２０〜約８０重量％を構成する、前記項目のいずれかに記載のポリマー。
（項目１２）
前記ポリマーが、ポリウレタン主鎖に少なくとも４カ所の別々の位置で結合されている、下記式：
【化３８】
2016538376.tif 000017
を有するペンダントイミド基を少なくとも２つ有する、前記項目のいずれかに記載のポリマー。
（項目１３）
ａ）粒子状固体と、ｂ）非極性有機媒体または極性有機媒体または水性媒体と、ｃ）前記項目１から１３のいずれかによって表されるポリマーとを含む、組成物。
（項目１４）
前記組成物が、ミルベース、塗料またはインクである、項目１３に記載の組成物。
（項目１５）
少なくとも１つのペンダントイミド基を有するポリマー鎖と、粒子状固体（通常、顔料またはフィラー）と、（ｉ）極性有機媒体、（ｉｉ）非極性有機媒体もしくは（ｉｉｉ）水性媒体または（ｉｖ）それらのブレンドのいずれかとを含む組成物であって、該イミド基が芳香族基または縮合芳香族基に化学的に結合されているカルボニル基を有し、該ポリマーが前記項目１から１３のいずれかによって表される、組成物。
（項目１６）
前記ポリマーが、１．９〜２．１の間の平均官能価を有するポリイソシアネートとイソシアネートと反応性の基を有する少なくとも１つのイミド化合物との反応からの本質的に線状のポリウレタン主鎖であって、ここで該イミド化合物が、イソシアネートと反応させたときに１．５〜２．１の平均官能価を有し、該ポリウレタン主鎖が、その主鎖に結合している少なくとも１つのペンダントイミド側鎖と、末端に結合している、ポリエーテル、ポリオレフィン、ポリエステルおよび／またはポリアクリル系の少なくとも１つの溶媒可溶化鎖とを有する、本質的に線状のポリウレタン主鎖を含み；
ここでポリエーテル、ポリオレフィン、ポリエステルおよび／またはポリアクリル系の該溶媒可溶化鎖の少なくとも５０モル％が、前記少なくとも１つの溶媒可溶化鎖の１つの末端に、イソシアネート基と反応性であって化学結合を形成する官能基を１つだけ有し、該鎖の他の末端にはイソシアネート反応性の基を有さず；
そして場合により、該ポリイソシアネートが、イソシアネートと反応性の基を有するウレタン形成性化合物と反応され、ここで該ウレタン形成性化合物が１．０〜２．１の平均官能価を有する、
項目１に記載のポリマー。
（項目１７）
前記ポリマーが、下記式：
【化３９】
2016538376.tif 000018
（式中、Ｒ１、Ｑ、Ｒ２、Ｗ’、ｄ、ｂおよびａは、前に定義されている通りである）
のイミド基を最大３０個含有する、項目１６に記載のポリマー。
（項目１８）
任意選択のさらなる変性剤が、前記ポリイソシアネートの反応性イソシアネート基の最大１０モル％、より好ましくは最大５モル％と反応される、項目１６または１７に記載のポリマー。
（項目１９）
前記Ｑ基が、単一ベンゼン環またはナフタレン環である、前記項目１および１６〜１８のいずれかに記載のポリマー。
（項目２０）
Ｑがナフタレンである、前記項目１および１６〜１９のいずれかに記載のポリマー。
（項目２１）
１ポリマーにつき平均で少なくとも１つのＲ１が、−ＳＯ３Ｈ、−Ｃｌ、−Ｂｒ、−ＮＯ２基である、前記項目１および１６〜２０のいずれかに記載のポリマー。
（項目２２）
ポリエーテル、ポリエステル、ポリオレフィンおよびポリアクリレートの少なくとも１つから選択される前記溶媒可溶化鎖の少なくとも５０モル％が、イソシアネート基と反応性であってその分子の１つの末端で化学結合を形成する１つの官能基を有するが、イソシアネート基と反応性であって化学結合を形成する第二の遠位に位置する化学基（すなわち、該ポリエーテル、ポリエステル、ポリオレフィンおよびポリアクリレート中の該第一の反応性基から主鎖の連続する１７原子を超えて位置するその分子内の化学基）を有さず、したがって、前記ポリマーに１点のみで結合されているポリエーテル、ポリエステル、ポリオレフィンまたはポリアクリレートを生成し、該ポリエーテル、ポリエステル、ポリオレフィンまたはポリアクリレートの任意のさらなる末端が、鎖末端として機能する、前記項目１および１６〜２１のいずれかに記載のポリマー。
（項目２３）
ａ）イソシアネート基と、１．９〜２．１の間のイソシアネート官能価の基とを有するポリイソシアネート分子であって、前記ポリウレタンの前記線状主鎖の構成ブロックとして役立ち、かつヒドロキシル基含有種と反応させたときにウレタン結合を形成するイソシアネート基の源として役立つ、前記ポリイソシアネート分子を調達する工程、
ｂ）該ポリイソシアネート分子の該イソシアネート基の少なくとも１つを、ポリエーテル、ポリエステル、ポリオレフィンおよびポリアクリレートから選択される少なくとも１つの溶媒可溶化鎖と反応させて末端またはペンダント側鎖を形成する工程であって、該溶媒可溶化鎖の少なくとも５０モル％が、該溶媒可溶化鎖の１つの末端付近にイソシアネート基と反応性の官能基を１つだけ有する、工程、
ｃ）該ポリイソシアネートの該反応性イソシアネート基の少なくとも１つを式７〜１１：
【化４０】
2016538376.tif 000019
【化４１】
2016538376.tif 000020
または
【化４２】
2016538376.tif 000021
（式中、Ｒ１、Ｒ２およびＱは、前に定義されている通りである）
のイミド基含有分子と反応させる工程
を含むプロセスによって得られる／得ることが可能である、項目１および１６〜２２に記載のポリマー。
（項目２４）
前記Ｐｏｌに使用される前記ポリエーテル、ポリエステル、ポリオレフィンまたはポリアクリレートが、約３００〜約５０００ｇ／モルの数分子量を有する、前記項目１および１６〜２３のいずれかに記載のポリマー。
（項目２５）
前記Ｐｏｌに使用される前記ポリエーテル、ポリエステル、ポリオレフィンまたはポリアクリレートが、前記ポリマーの約２０〜約８０重量％を構成する、前記項目１および１６〜２４のいずれかに記載のポリマー。
（項目２６）
前記ポリマーが、ポリウレタン主鎖に少なくとも４カ所の別々の位置で結合されている、下記式：
【化４３】
2016538376.tif 000022
を有するペンダントイミド基を少なくとも２つ有する、前記項目１および１６〜２５のいずれかに記載のポリマー。
（項目２７）
ａ）粒子状固体と、ｂ）非極性有機媒体または極性有機媒体または水性媒体と、ｃ）前記項目１および１６〜３０のいずれかによって表されるポリマーとを含む、組成物。
（項目２８）
前記組成物が、ミルベース、塗料またはインクである、項目３１に記載の組成物。
（項目２９）
少なくとも１つのペンダントイミド基を有するポリマー鎖と、粒子状固体（通常、顔料またはフィラー）と、（ｉ）極性有機媒体、（ｉｉ）非極性有機媒体もしくは（ｉｉｉ）水性媒体または（ｉｖ）それらのブレンドのいずれかとを含む組成物であって、該イミド基が芳香族基または縮合芳香族基に化学的に結合されているカルボニル基を有し、該ポリマーが前記項目１および１６〜３０のいずれかによって表される、組成物。